(57)【要約】  母材１０と母材１０の表面に形成されためっき層２０とを備えるホットスタンプ成形体であって、めっき層２０は、母材１０側から順に、界面層２１、中間層２２および酸化物層２３を含み、界面層２１は、組織がαＦｅ、Ｆｅ３ＡｌおよびＦｅＡｌから選択される１種以上のＦｅ−Ａｌ合金を含み、かつ、Ｆｅ−Ａｌ合金の合計面積率が９９％以上であり、中間層２２は、前記中間層は、Ｆｅ（Ａｌ，Ｚｎ）２、Ｆｅ２（Ａｌ，Ｚｎ）５およびＦｅ（Ａｌ，Ｚｎ）３から選択される１種以上のＦｅ−Ａｌ−Ｚｎ相を含み、かつ、Ｆｅ−Ａｌ−Ｚｎ相の合計面積率が５０％以上であり、平均組成が、質量％で、Ａｌ：３０〜５０％、および、Ｚｎ：１５〜３０％、を含み、酸化物層２３は、平均膜厚が３．０μｍ以下であり、かつ、Ｍｇ含有量が０．０５〜０．５０ｇ／ｍ２である、ホットスタンプ成形体。
2018179395.tif 000002
【特許請求の範囲】
【請求項１】
母材と該母材の表面に形成されためっき層とを備えるホットスタンプ成形体であって、
前記めっき層は、前記母材側から順に、界面層、中間層および酸化物層を含み、
前記界面層は、組織がαＦｅ、Ｆｅ３ＡｌおよびＦｅＡｌから選択される１種以上のＦｅ−Ａｌ合金を含み、かつ、前記Ｆｅ−Ａｌ合金の合計面積率が９０％以上であり、
前記中間層は、Ｆｅ（Ａｌ，Ｚｎ）２、Ｆｅ２（Ａｌ，Ｚｎ）５およびＦｅ（Ａｌ，Ｚｎ）３から選択される１種以上のＦｅ−Ａｌ−Ｚｎ相を含み、かつ、前記Ｆｅ−Ａｌ−Ｚｎ相の合計面積率が５０％以上であり、
前記中間層の平均組成が、質量％で、
Ａｌ：３０〜５０％、および、
Ｚｎ：１５〜３０％、を含み、
前記酸化物層は、平均膜厚が３．０μｍ以下であり、かつ、Ｍｇ含有量が０．０５〜０．５０ｇ／ｍ２である、
ホットスタンプ成形体。
【請求項２】
上記界面層は、平均膜厚が１．０μｍ以上である、
請求項１に記載のホットスタンプ成形体。
【請求項３】
上記めっき層中のＡｌおよびＺｎの合計含有量が２０〜１００ｇ／ｍ２である、
請求項１または請求項２に記載のホットスタンプ成形体。
【請求項４】
前記中間層の前記Ｆｅ−Ａｌ−Ｚｎ相の合計面積率が９０％以上である、
請求項１から請求項３までのいずれかに記載のホットスタンプ成形体。
【請求項５】
上記めっき層は、質量％で、０．１〜１５％のＳｉをさらに含み、
前記中間層は、Ｆｅ３（Ａｌ，Ｓｉ）およびＦｅ（Ａｌ，Ｓｉ）から選択される１種または２種のＦｅ−Ａｌ−Ｓｉ相をさらに含み、かつ、前記Ｆｅ−Ａｌ−Ｚｎ相および前記Ｆｅ−Ａｌ−Ｓｉ相の合計面積率が９０％以上である、
請求項１から請求項３までのいずれかに記載のホットスタンプ成形体。
【発明の詳細な説明】
【技術分野】
【０００１】
本発明は、ホットスタンプ成形体に関する。
【背景技術】
【０００２】
自動車等に用いられる構造部材（成形体）は、強度および寸法精度をいずれも高めるため、ホットスタンプ（熱間プレス）により製造されることがある。成形体をホットスタンプによって製造する際には、鋼板をＡｃ３点以上に加熱し、金型でプレス加工しつつ急冷する。つまり、当該製造では、プレス加工と焼入れとを同時に行う。ホットスタンプによれば、寸法精度が高く、かつ、高強度の成形体を製造することができる。【０００３】
一方、ホットスタンプにより製造された成形体は、高温で加工されていることから、表面にスケールが形成される。このため、ホットスタンプ用鋼板としてめっき鋼板を用いることで、スケールの形成を抑制し、さらには耐食性を向上させる技術が提案されている（特許文献１〜３参照）。【０００４】
例えば、特許文献１にはＺｎめっき層が形成された熱間プレス用鋼板が開示されている。また、特許文献２にはＡｌめっき層が形成された高強度自動車部材用アルミめっき鋼板が開示されている。さらに、特許文献３には、Ｚｎめっき鋼板のめっき層中にＭｎ等の各種元素が添加された熱間プレス用Ｚｎ系めっき鋼材が開示されている。
【先行技術文献】
【特許文献】
【０００５】
【特許文献１】特開２００３−７３７７４号公報
【特許文献２】特開２００３−４９２５６号公報
【特許文献３】特開２００５−１１３２３３号公報
【発明の概要】
【発明が解決しようとする課題】
【０００６】
特許文献１の技術では、ホットスタンプ後にＺｎが鋼材表層に残存するため、高い犠牲防食作用が期待できる。しかしながら、Ｚｎが溶融した状態で鋼板が加工されるため、溶融Ｚｎが鋼板に侵入し、鋼材内部に割れが生ずるおそれがある。この割れは、液体金属脆化割れ（Liquid Metal Embrittlement、以下「ＬＭＥ」ともいう。）と呼ばれる。そして、ＬＭＥに起因して、鋼板の疲労特性が劣化する。【０００７】
なお、現状では、ＬＭＥの発生を回避するために、鋼板加工時の加熱条件を適宜制御する必要がある。具体的には、溶融Ｚｎのすべてが鋼板中に拡散し、Ｆｅ−Ｚｎ固溶体となるまで加熱をする方法等が採用されている。しかしながら、これらの方法については、長時間の加熱が必要であり、その結果、生産性が低下するという問題がある。【０００８】
また、特許文献２の技術では、めっき層にＺｎよりも融点が高いＡｌを用いていることから、特許文献１のように溶融金属が鋼板に侵入するおそれは低い。このため、優れた疲労特性を得られ、ひいてはホットスタンプ後の成形体の疲労特性が優れていると予想される。しかしながら、Ａｌめっき層が形成された鋼材には、自動車用部材の塗装前に行われるりん酸塩処理時に、りん酸塩皮膜を形成し難くなるという問題がある。換言すれば、当該鋼材によってはりん酸塩処理性が十分に得られず、塗装後耐食性が低下する懸念がある。【０００９】
さらに、特許文献３の技術では、ホットスタンプ後の最表層（酸化物皮膜）を改質して、スポット溶接性を向上させているが、添加する元素によっては、やはりＬＭＥが発生してホットスタンプ鋼材の疲労特性が十分に得られないおそれがある。また、添加する元素によっては、当該鋼材の疲労特性のみならず、りん酸塩処理性を低下させるおそれがある。【００１０】
本発明は、上記の問題点を解決し、疲労特性、スポット溶接性、および塗装後耐食性に優れたホットスタンプ成形体を提供することを目的とする。
【課題を解決するための手段】
【００１１】
本発明は、上記課題を解決するためになされたものであり、下記のホットスタンプ成形体を要旨とする。【００１２】
（１）母材と該母材の表面に形成されためっき層とを備えるホットスタンプ成形体であって、
前記めっき層は、前記母材側から順に、界面層、中間層および酸化物層を含み、
前記界面層は、組織がαＦｅ、Ｆｅ３ＡｌおよびＦｅＡｌから選択される１種以上のＦｅ−Ａｌ合金を含み、かつ、前記Ｆｅ−Ａｌ合金の合計面積率が９０％以上であり、
前記中間層は、Ｆｅ（Ａｌ，Ｚｎ）２、Ｆｅ２（Ａｌ，Ｚｎ）５およびＦｅ（Ａｌ，Ｚｎ）３から選択される１種以上のＦｅ−Ａｌ−Ｚｎ相を含み、かつ、前記Ｆｅ−Ａｌ−Ｚｎ相の合計面積率が５０％以上であり、
前記中間層の平均組成が、質量％で、
Ａｌ：３０〜５０％、および、
Ｚｎ：１５〜３０％、を含み、
前記酸化物層は、平均膜厚が３．０μｍ以下であり、かつ、Ｍｇ含有量が０．０５〜１．００ｇ／ｍ２である、
ホットスタンプ成形体。【００１３】
（２）上記界面層は、平均膜厚が１．０μｍ以上である、
上記（１）に記載のホットスタンプ成形体。【００１４】
（３）上記めっき層中のＡｌおよびＺｎの合計含有量が２０〜１００ｇ／ｍ２である、
上記（１）または（２）に記載のホットスタンプ成形体。【００１５】
（４）前記中間層の前記Ｆｅ−Ａｌ−Ｚｎ相の合計面積率が９０％以上である、
上記（１）から（３）までのいずれかに記載のホットスタンプ成形体。【００１６】
（５）上記めっき層は、質量％で、０．１〜１５％のＳｉをさらに含み、
前記中間層は、Ｆｅ３（Ａｌ，Ｓｉ）およびＦｅ（Ａｌ，Ｓｉ）から選択される１種または２種のＦｅ−Ａｌ−Ｓｉ相をさらに含み、かつ、前記Ｆｅ−Ａｌ−Ｚｎ相および前記Ｆｅ−Ａｌ−Ｓｉ相の合計面積率が９０％以上である、
上記（１）から（３）までのいずれかに記載のホットスタンプ成形体。
【発明の効果】
【００１７】
本発明によれば、疲労特性、スポット溶接性、および塗装後耐食性に優れたホットスタンプ成形体を得ることができる。
【図面の簡単な説明】
【００１８】
【図１】本発明の一実施形態に係るホットスタンプ成形体の構造を説明するための図である。
【図２】本発明の一実施形態に係るホットスタンプ成形体の断面をＳＥＭ観察した画像の一例である。
【発明を実施するための形態】
【００１９】
本発明者らは、ホットスタンプ成形時の耐ＬＭＥ性と、ホットスタンプ成形体のスポット溶接性および塗装後耐食性とを両立する方法について検討した。
【００２０】
まず、本発明者らは、成形体の塗装後耐食性を向上させる方法について検討を行った。その結果、成形体が有するめっき層中にＭｇを含有させることによって、耐食性を向上できることを見出した。しかし、めっき層中にＭｇを含有する成形体を製造する場合、ホットスタンプ成形時にＬＭＥが生じやすくなり、疲労特性が劣化することが分かった。また、めっき層中のＭｇ含有量が過剰であるとスポット溶接性も低下する。
【００２１】
そのため、本発明者らは、疲労特性およびスポット溶接性を劣化させることなく、耐食性を向上させる方法について鋭意検討を行った。その結果、めっき層を母材側のＦｅ−Ａｌ合金を主体とする層と、表層側の酸化物の層と、その中間に位置する層とを含む構造にするとともに、表層に形成される酸化物の層中に適切な量のＭｇを濃化させることによって、上記の全ての特性をバランスよく確保できることが明らかになった。
【００２２】
本発明は上記の知見に基づいてなされたものである。以下、本発明の各要件について詳しく説明する。
【００２３】
（Ａ）全体構成
図１は、本発明の一実施形態に係るホットスタンプ成形体の構造を説明するための図である。また、図２は、本発明の一実施形態に係るホットスタンプ成形体の断面をＳＥＭ観察した画像の一例である。図１および２に示すように、本発明の一実施形態に係るホットスタンプ成形体１は、母材１０と母材１０の表面に形成されためっき層２０とを備える。
【００２４】
（Ｂ）母材
本実施形態に係るホットスタンプ成形体の課題である疲労特性、スポット溶接性、および塗装後耐食性の改善は、めっき層の構成によって実現される。したがって、本実施形態に係るホットスタンプ成形体の母材は特に限定されない。しかし、母材の成分が以下に説明する範囲内である場合、疲労特性、スポット溶接性、および塗装後耐食性に加えて、好適な機械特性を有する成形体が得られる。
【００２５】
各元素の限定理由は下記のとおりである。なお、以下の説明において含有量についての「％」は、「質量％」を意味する。
【００２６】
Ｃ：０．０５〜０．４％
炭素（Ｃ）は、ホットスタンプ成形体の強度を高める元素である。Ｃ含有量が少な過ぎると、上記効果が得られない。一方、Ｃ含有量が過剰であると、鋼材の靭性が低下する。したがって、Ｃ含有量は０．０５〜０．４％とする。Ｃ含有量は０．１０％以上であるの他好ましく、０．１３％以上であるのがより好ましい。また、Ｃ含有量は０．３５％以下であるのが好ましい。
【００２７】
Ｓｉ：０．５％以下
シリコン（Ｓｉ）は、不可避的に含まれ、鋼を脱酸する作用を有する元素である。しかしながら、Ｓｉ含有量が過剰であると、ホットスタンプの加熱中に鋼中のＳｉが拡散し、鋼板表面に酸化物が形成されて、りん酸塩処理性を低下させる。Ｓｉは、さらに、鋼板のＡｃ３点を上昇させる元素であり、Ａｃ３点が上昇すると、ホットスタンプ時の加熱温度がＺｎめっきの蒸発温度を超えてしまうおそれがある。したがって、Ｓｉ含有量は０．５％以下とする。Ｓｉ含有量は０．３％以下であるのが好ましく、０．２％以下であるのがより好ましい。上記製品性能の観点からはＳｉ含有量の下限値の制約はないが、上述する脱酸を目的として使用されるため、実質的な下限値が存在する。求められる脱酸レベルによるが、通常は０．０５％である。
【００２８】
Ｍｎ：０．５〜２．５％
マンガン（Ｍｎ）は、焼入れ性を高め、ホットスタンプ後の鋼材の強度を高める元素である。Ｍｎ含有量が少な過ぎると、この効果は得られない。一方、Ｍｎ含有量が過剰であると、この効果は飽和する。したがって、Ｍｎ含有量は０．５〜２．５％とする。Ｍｎ含有量は０．６％以上であるのが好ましく、０．７％以上であるのがより好ましい。また、Ｍｎ含有量は２．４％以下であるのが好ましく、２．３％以下であるのがより好ましい。
【００２９】
Ｐ：０．０３％以下
りん（Ｐ）は、鋼中に含まれる不純物である。Ｐは結晶粒界に偏析して鋼の靭性を低下させ、耐遅れ破壊性を低下させる。したがって、Ｐ含有量は０．０３％以下とする。Ｐ含有量はできる限り少なくすることが好ましい。
【００３０】
Ｓ：０．０１％以下
硫黄（Ｓ）は、鋼中に含まれる不純物である。Ｓは硫化物を形成して鋼の靭性を低下させ、耐遅れ破壊性を低下させる。したがって、Ｓ含有量は０．０１％以下とする。Ｓ含有量はできる限り少なくすることが好ましい。
【００３１】
ｓｏｌ．Ａｌ：０．１％以下
アルミニウム（Ａｌ）は、一般に鋼の脱酸目的で使用され、不可避的に含有される元素である。しかしながら、Ａｌ含有量が過剰であると、脱酸は十分に行われるが、鋼板のＡｃ３点が上昇して、ホットスタンプ時の加熱温度がＺｎめっきの蒸発温度を超えるおそれがある。したがって、Ａｌ含有量は０．１％以下とする。Ａｌ含有量は０．０５％以下であるのが好ましい。上記の効果を得るためには、Ａｌ含有量は０．０１％以上であるのが好ましい。なお、本明細書において、Ａｌ含有量は、ｓｏｌ．Ａｌ（酸可溶Ａｌ）の含有量を意味する。
【００３２】
Ｎ：０．０１％以下
窒素（Ｎ）は、鋼中に不可避的に含まれる不純物である。Ｎは窒化物を形成して鋼の靭性を低下させる。Ｎはさらに、鋼中にＢが含有される場合、Ｂと結合して固溶Ｂ量を減らし、ひいては焼入れ性を低下させる。したがって、Ｎ含有量は０．０１％以下とする。Ｎ含有量はできる限り少なくすることが好ましい。
【００３３】
Ｂ：０〜０．００５％
ボロン（Ｂ）は、鋼の焼入れ性を高め、ホットスタンプ後の鋼材の強度を高める効果を有するため、必要に応じて含有させてもよい。しかしながら、Ｂ含有量が過剰であると、この効果は飽和する。したがって、Ｂ含有量は０．００５％以下とする。上記の効果を得るためには、Ｂ含有量は０．０００１％以上であるのが好ましい。
【００３４】
Ｔｉ：０〜０．１％
チタン（Ｔｉ）は、Ｎと結合して窒化物を形成する。このようにＴｉとＮとが結合する場合には、ＢとＮとの結合が抑制され、ＢＮ形成による焼入れ性の低下を、抑制することができる。そのため、Ｔｉを必要に応じて含有させてもよい。しかしながら、Ｔｉ含有量が過剰であると上記効果が飽和し、さらに、Ｔｉ窒化物が過剰に析出して鋼の靭性が低下する。したがって、Ｔｉ含有量は０．１％以下とする。なお、Ｔｉはそのピン止め効果により、ホットスタンプ加熱時のオーステナイト粒径を微細化し、それにより鋼材の靱性等を高める。上記の効果を得るためには、Ｔｉ含有量は０．０１％以上であるのが好ましい。
【００３５】
Ｃｒ：０〜０．５％
クロム（Ｃｒ）は、鋼の焼入れ性を高める効果を有するため、必要に応じて含有させてもよい。しかしながら、Ｃｒ含有量が過剰であると、Ｃｒ炭化物が形成される。このＣｒ炭化物は、ホットスタンプの加熱時に溶解し難いことから、オーステナイト化が進行し難くなり、焼き入れ性が低下する。したがって、Ｃｒ含有量は０．５％以下とする。上記の効果を得るためには、Ｃｒ含有量は０．１％以上であるのが好ましい。
【００３６】
Ｍｏ：０〜０．５％
モリブデン（Ｍｏ）は、鋼の焼入れ性を高める効果を有するため、必要に応じて含有させてもよい。しかしながら、Ｍｏ含有量が過剰であると、上記効果は飽和する。したがって、Ｍｏ含有量は０．５％以下とする。上記の効果を得るためには、Ｍｏ含有量は０．０５％以上であるのが好ましい。
【００３７】
Ｎｂ：０〜０．１％
ニオブ（Ｎｂ）は、炭化物を形成して、ホットスタンプ時に結晶粒を微細化し、鋼の靭性を高める効果を有するため、必要に応じて含有させてもよい。しかしながら、Ｎｂ含有量が過剰であると、上記効果が飽和するだけでなく、焼入れ性が低下する。したがって、Ｎｂ含有量は０．１％以下とする。上記の効果を得るためには、Ｎｂ含有量は０．０２％以上であるのが好ましい。
【００３８】
Ｎｉ：０〜１．０％
ニッケル（Ｎｉ）は、鋼の靭性を高める効果を有する。Ｎｉは、さらに、ホットスタンプでの加熱時に、溶融Ｚｎの存在に起因した脆化を抑制する。そのため、Ｎｉを必要に応じて含有させてもよい。しかしながら、Ｎｉ含有量が過剰であると、これらの効果は飽和する。したがって、Ｎｉ含有量は１．０％以下とする。上記の効果を得るためには、Ｎｉ含有量は０．１％以上であるのが好ましい。
【００３９】
本実施形態のホットスタンプ成形体を構成する母材の化学組成において、残部はＦｅおよび不純物である。ここで、不純物とは、鋼材を工業的に製造する際に、原料としての鉱石もしくはスクラップに含まれ得る成分、または、製造環境などに起因して混入され得る成分であって、意図的に加えられていない成分を意味する。
【００４０】
（Ｃ）めっき層
図１に示すように、本実施形態におけるめっき層２０は、母材１０側から順に、界面層２１、中間層２２および酸化物層２３を含む。それぞれの層について詳しく説明する。なお、本明細書において、平均膜厚とは、対象となる層（膜）の最大膜厚と最小膜厚との平均値を意味するものとする。
【００４１】
界面層２１は、母材１０に隣接して形成されており、Ｆｅ−Ａｌ合金を主体とする組織で構成される。なお、本発明において、Ｆｅ−Ａｌ合金とは、αＦｅ、Ｆｅ３ＡｌおよびＦｅＡｌの総称である。すなわち、界面層２１は、組織がαＦｅ、Ｆｅ３ＡｌおよびＦｅＡｌから選択される１種以上を含む。また、Ｆｅ−Ａｌ合金が主体であるとは、Ｆｅ−Ａｌ合金の合計面積率が９０％以上であることを意味する。Ｆｅ−Ａｌ合金の合計面積率は９５％以上であることが好ましく、９９％以上であることがより好ましい。
【００４２】
界面層２１中のＡｌ含有量は、質量％で、３０％以下であり、母材１０に近づくにつれてＡｌ含有量は低下する。界面層２１が母材１０に隣接して形成されることにより、ＬＭＥを抑制することができる。また、Ｆｅ−Ａｌ合金には、ＺｎまたはＳｉ等が固溶している場合もあるため、界面層２１中には、Ｚｎ：１０％以下、Ｓｉ：１０％以下が含まれていてもよい。
【００４３】
耐ＬＭＥ性に起因する疲労特性等を向上させるためには、界面層２１の平均膜厚は１．０μｍ以上であるのが好ましく、２．０μｍ以上であるのがより好ましい。界面層２１の平均膜厚の下限は、５．０μｍ、６．０μｍ、または７．０μｍであることがさらに好ましい。
【００４４】
界面層の平均膜厚の上限値を規定する必要はないが、平均膜厚が１５．０μｍを超える界面層２１は、耐食性等の性能を低下させる場合があるので、好ましくない。したがって、界面層２１の平均膜厚は１５．０μｍ以下であるのが好ましい。界面層２１の平均膜厚の上限は、１２．０μｍ、１１．０μｍ、または１０．０μｍであることがより好ましい。
【００４５】
中間層２２は、Ｆｅ−Ａｌ−Ｚｎ相を主体とする組織で構成される。なお、本発明において、Ｆｅ−Ａｌ−Ｚｎ相とは、Ｆｅ（Ａｌ，Ｚｎ）２、Ｆｅ２（Ａｌ，Ｚｎ）５およびＦｅ（Ａｌ，Ｚｎ）３の総称である。すなわち、中間層２２は、組織がＦｅ（Ａｌ，Ｚｎ）２、Ｆｅ２（Ａｌ，Ｚｎ）５およびＦｅ（Ａｌ，Ｚｎ）３から選択される１種以上を含む。また、Ｆｅ−Ａｌ−Ｚｎ相が主体であるとは、Ｆｅ−Ａｌ−Ｚｎ相の合計面積率が５０％以上であることを意味する。なお、めっき層中にＳｉを含まない場合には、Ｆｅ−Ａｌ−Ｚｎ相の合計面積率は、９０％以上であることが好ましく、９５％以上であることがより好ましく、９９％以上であることがさらに好ましい。
【００４６】
一方、後述するように、めっき層中にＳｉを含むことによって、母材とめっき層との密着性を向上させることができる。この場合には、中間層２２は、Ｆｅ−Ａｌ−Ｓｉ相をさらに含む。Ｆｅ−Ａｌ−Ｓｉ相とは、Ｆｅ３（Ａｌ，Ｓｉ）およびＦｅ（Ａｌ，Ｓｉ）の総称である。すなわち、中間層２２は、Ｆｅ３（Ａｌ，Ｓｉ）およびＦｅ（Ａｌ，Ｓｉ）から選択される１種または２種をさらに含む。この場合、Ｆｅ−Ａｌ−Ｚｎ相およびＦｅ−Ａｌ−Ｓｉ相の合計面積率は、９０％以上であることが好ましく、９５％以上であることがより好ましく、９９％以上であることがさらに好ましい。
【００４７】
また、中間層２２は、質量％で、Ａｌ：３０〜５０％、および、Ｚｎ：１５〜３０％、を含む平均組成を有する。
【００４８】
中間層２２中のＡｌ含有量を３０％以上とすることで、ＬＭＥを抑制し疲労特性を向上させることができる。また、Ａｌ含有量を５０％以下とすることで、優れたりん酸塩処理性を確保することができ、塗装後耐食性が向上する。Ａｌ含有量は３２％以上であるのが好ましく、３５％以上であるのがより好ましい。また、Ａｌ含有量は４８％以下であるのが好ましく、４５％以下であるのがより好ましい。
【００４９】
中間層２２中のＺｎ含有量を１５％以上とすることで、優れたりん酸塩処理性を確保することができ、塗装後耐食性の向上を図ることができる。また、Ｚｎ含有量を３０％以下とすることで、ＬＭＥを抑制し疲労特性を向上させることができる。Ｚｎ含有量は１７％以上であるのが好ましく、２０％以上であるのがより好ましい。また、Ｚｎ含有量は２８％以下であるのが好ましく、２５％以下であるのがより好ましい。
【００５０】
さらに、中間層２２中のＭｇ含有量を低減することで、耐ＬＭＥ性を向上させることが可能になる。そのため、Ｍｇ含有量は１．０％以下であることが好ましい。また、中間層２２がＦｅ−Ａｌ−Ｓｉ相を含む場合には、中間層２２中にＳｉ：２５％以下が含まれていてもよい。
【００５１】
中間層の膜厚については特に制限は設けない。しかし、中間層の膜厚が小さい場合、成形体の耐食性の性能が下がるので、中間層の膜厚を５．０μｍ以上とすることが望ましい。また、中間層の膜厚が過剰に大きくなると、製造コストが高くなり、さらにホットスタンプ時の加熱時間が長くなる懸念がある。したがって、中間層の膜厚は３０．０μｍ以下が望ましい。
【００５２】
酸化物層２３は、Ｚｎ主体の酸化物層であり、Ｍｇを含む。ここで、Ｚｎ主体の酸化物層とは、具体的には、酸化物中に含まれる金属成分の５０質量％以上がＺｎであることを意味する。酸化物層２３の存在により、りん酸塩処理性が向上する。しかしながら、酸化物層２３が厚過ぎると、成形体の耐食性および溶接性等に悪影響を及ぼすため、酸化物層２３の平均膜厚は３．０μｍ以下とする。ホットスタンプ成形体のスポット溶接性および塗装後耐食性等の性能を向上させるためには、酸化物層２３の平均膜厚は２．０μｍ以下とすることが好ましい。
【００５３】
酸化物層２３中にＭｇを含有することで、塗装後耐食性を向上することができる。この効果を得るためには、酸化物層２３中のＭｇ含有量は０．０５ｇ／ｍ２以上とする。しかしながら、Ｍｇ酸化物は電気抵抗が高いことから、その含有量が増えるとスポット溶接性が低下する。スポット溶接性を確保するためには、Ｍｇ含有量は１．００ｇ／ｍ２以下とする必要がある。
【００５４】
ホットスタンプ成形体の酸化物中にＭｇを含有させるためには、ホットスタンプ前のめっき層中にＭｇを含有させてもよいし、めっき鋼板の上に塗装等の形態でＭｇを含有する皮膜を生成しておいてもよい。
【００５５】
Ｃｒ、Ｃａ、Ｓｒ、Ｔｉ等は、Ｍｇと同様に酸化されやすいため、成形体の表層に酸化物として濃化する。そのため、酸化物層２３中にこれらの元素が含まれていてもよい。しかしながら、これらの酸化物もＭｇと同様に電気抵抗が高いため、過剰に濃化すると、ホットスタンプ成形体の溶接性が悪化するおそれがある。そのため、酸化物層２３中のＭｇ、Ｃｒ、Ｃａ、ＳｒおよびＴｉの合計含有量は、２．０ｇ／ｍ２以下であるのが好ましい。
【００５６】
また、めっき層２０中のＡｌおよびＺｎの合計含有量は２０〜１００ｇ／ｍ２であることが好ましい。ＡｌおよびＺｎの合計含有量を、２０ｇ／ｍ２以上とすることで、母材１０の表面にめっき層２０を設けたことによる効果を得ることができる。一方、上記の合計含有量を１００ｇ／ｍ２以下とすることで、ホットスタンプ成形体の原材料費を抑制して製造コスト削減を図ることができるともに、ホットスタンプ成形体の溶接性を担保することができる。上記の合計含有量は３０ｇ／ｍ２以上であるのが好ましく、９０ｇ／ｍ２以下であるのが好ましい。
【００５７】
めっき層２０は、質量％で、０．１〜１５％のＳｉをさらに含むことが好ましい。めっき層中のＳｉ含有量を０．１％以上とすることで、母材とめっき層との密着性を向上させることができる。一方、上記Ｓｉ含有量を１５％以下とすることで、ホットスタンプ成形体の耐食性および溶接性等の性能を担保することができる。上記Ｓｉ含有量は０．３％以上であるのが好ましく、１０％以下であるのが好ましい。
【００５８】
また、めっき層２０全体としての膜厚については特に制限は設けないが、耐食性を確保する観点から６．０μｍ超とすることが好ましく、一方、経済性の観点から４８．０μｍ以下とすることが好ましい。
【００５９】
ここで、本発明においては、界面層、中間層および酸化物層の組織、平均組成および厚さ、ならびにめっき層の化学組成については、以下の方法により求めるものとする。
【００６０】
まず、成形体を表面に垂直に切断し、断面を研磨する。そして、この断面において界面層および中間層のそれぞれの領域における各元素の濃度を、電子線マイクロアナライザ（ＥＰＭＡ）で分析する。この際、各層の膜厚中心から膜厚方向に上下２５％以上、幅方向に２０μｍ以上の領域において、マッピング分析を行い、その平均組成を用いることとする。これにより、界面層のＡｌおよびＺｎの含有量、ならびに中間層のＡｌ、ＺｎおよびＭｇの含有量を測定する。
【００６１】
また、めっき層全体での平均Ｓｉ含有量は、以下の方法により求める。まず、ＥＰＭＡにより、母材側からめっき層の表面側に向かって０．２μｍピッチでライン分析を行う。そして、めっき層での測定結果の平均値を求めることで、めっき層全体での平均組成とする。母材側からめっき層の表面側まで連続的に測定を行った際に、Ｆｅ濃度が母材の平均組成より低くなる箇所をめっき層の一方の端部とし、酸化物層に含まれる金属成分のうちＺｎ濃度が５０質量％未満となる箇所をめっき層の他方の端部とし、その間の領域をめっき層とする。また、ライン分析は５か所以上で行い、その平均値を採用することとする。
【００６２】
めっき層に含まれるＡｌおよびＺｎの合計含有量は、ホットスタンプ成形体を塩酸で溶解し、溶解液を誘導結合プラズマ発光分光分析（ＩＣＰ分析）することで測定可能である。この方法を用いることで、ＡｌおよびＺｎの量を個別に求めることが可能である。
【００６３】
ホットスタンプ加熱前のめっき鋼材を溶解する際には、めっき層のみを溶解するために、母材のＦｅの溶解を抑制するインヒビターを塩酸に添加することが一般的である。しかしながら、ホットスタンプ成形体のめっき層はＦｅを含有しているので、上記方法では、十分にホットスタンプ成形体のめっき層が溶解しない。
【００６４】
そのため、成形体のめっき中ＡｌおよびＺｎ量をＩＣＰ分析にて求める際には、インヒビターを添加していない塩酸を用い、４０〜５０℃の液温でめっき層を溶解する方法が適している。また、溶解後にはＡｌまたはＺｎといっためっき成分の解け残りがないかを確認するために、溶解後のホットスタンプ成形体の表面をＥＰＭＡで組成分析することが望ましい。上述された分析は、成形体の加工されていない領域において実施されなければならない。
【００６５】
また、酸化物層に含まれるＭｇ、Ｃｒ、Ｃａ、ＳｒおよびＴｉの含有量は、ホットスタンプ成形体を重クロム酸アンモニウム溶液で溶解し、溶解液をＩＣＰ分析することで測定する。上記溶解液を用いることで、酸化物層のみを溶解することが可能である。この方法を用いることで、Ｍｇ、Ｃｒ、Ｃａ、ＳｒおよびＴｉの含有量を個別に求めることが可能である。
【００６６】
さらに、界面層および中間層の組織は、ＴＥＭによる結晶構造解析により得られる。さらに、界面層、中間層および酸化物層の厚さは、上述の断面の写真をＳＥＭで撮影し、この顕微鏡写真を画像解析することにより得られる。
【００６７】
なお、本実施形態に係る成形体のめっき層の構成は、成形体の表面に平行な方向に沿って実質的に一様ではない。特に、界面層、中間層および酸化物層の厚さは、加工された領域と加工されていない領域とで異なることが多い。したがって、上述された分析は、成形体の加工されていない領域において実施されなければならない。加工されていない領域におけるめっき層の状態が上述の範囲内である成形体は、本実施形態に係る成形体であるとみなされる。
【００６８】
（Ｄ）製造方法
本実施形態のホットスタンプ成形体の製造方法は、ホットスタンプ用めっき鋼材を製造する工程と、ホットスタンプ用めっき鋼材に対してホットスタンプする工程とを含む。また、上記のホットスタンプ用めっき鋼材を製造する工程には、ホットスタンプ用めっき鋼材の母材を製造する工程と、ホットスタンプ用めっき鋼材の母材にＡｌ−Ｚｎめっき層を形成する工程とが含まれる。さらに、ホットスタンプする工程の前に、必要に応じて、防錆油膜形成工程およびブランキング加工工程を行ってもよい。以下、各工程について、詳述する。
【００６９】
［母材製造工程］
母材製造工程では、ホットスタンプ用めっき鋼材の母材を製造する。例えば、上に例示された本実施形態に係るホットスタンプ成形体の母材の化学組成と同じ化学組成を有する溶鋼を製造する。そして、この溶鋼を用いて、鋳造法によりスラブを製造するか、または、造塊法によりインゴットを製造する。
【００７０】
次いで、スラブまたはインゴットを熱間圧延することにより、ホットスタンプ用めっき鋼材の母材（熱延板）が得られる。なお、上記熱延板に対して酸洗処理を行い、酸洗処理後の熱延板に対して冷間圧延を行って得られる冷延板をホットスタンプ用めっき鋼材の母材としてもよい。
【００７１】
［めっき処理工程］
めっき処理工程では、上記ホットスタンプ用めっき鋼材の母材にＡｌ−Ｚｎ−Ｍｇめっき層を形成して、ホットスタンプ用めっき鋼材を製造する。Ａｌ−Ｚｎ−Ｍｇめっき層の形成方法は、溶融めっき処理であってもよいし、溶射めっき処理、蒸着めっき処理等の、その他のいかなる処理であってもよい。母材とめっき層との密着性を高めるためには、めっき層にＳｉを含有させることが好ましい。
【００７２】
溶融めっき処理によるＡｌ−Ｚｎ−Ｍｇめっき層の形成例は、以下のとおりである。すなわち、母材を、Ａｌ、Ｚｎ、Ｍｇおよび不純物からなる溶融めっき浴に浸漬し、母材表面にめっき層を付着させる。次いで、めっき層が付着した母材をめっき浴から引き上げる。
【００７３】
なお、上述したとおり、ホットスタンプ成形体については、めっき層中のＡｌおよびＺｎの合計含有量が２０〜１００ｇ／ｍ２であることが好ましい。この合計含有量を確保するには、本工程において、母材をめっき浴から引き上げた際のめっき層中のＡｌおよびＺｎの合計含有量を、２０〜１００ｇ／ｍ２とすることが肝要である。
【００７４】
本工程においては、めっき浴からの鋼板の引き上げ速度、ワイピングのガスの流量を適宜調整することにより、めっき層中のＡｌおよびＺｎの合計含有量を調整することが可能となる。
【００７５】
また、上述したとおり、ホットスタンプ成形体のめっき層においては、中間層が、質量％で、３０〜５０％のＡｌと、１５〜３０％のＺｎとを含む。このＡｌおよびＺｎの含有量についても、主に、本工程（めっき処理工程）において制御することができる。具体的には、本工程におけるめっき浴中のＡｌ含有量を４０〜６０％とするとともに、Ｚｎ含有量を４０〜６０％とすることで、ホットスタンプ成形体におけるＡｌおよびＺｎの含有量を上記の範囲とすることができる。
【００７６】
また、溶融めっき処理によりＡｌ−Ｚｎ−Ｍｇめっき層を形成する場合には、めっき浴中のＭｇ含有量は０．５〜２．０％とすることが好ましく、１．０〜１．５％とすることがより好ましい。めっき鋼板の付着量にもよるが、めっき浴のＭｇ濃度が高いと、めっき中に含有するＭｇ量が増加することから、成形品の表層酸化物に含まれるＭｇ量が増加し、溶接性の低下が懸念される。また、中間層にＭｇが１．０％を超えて残存することで耐ＬＭＥ性の低下も懸念される。一方で、めっき浴のＭｇ濃度が低いと、成形品の表層酸化物に含まれるＭｇ量が低下し、十分な塗装後耐食性が得られない懸念がある。
【００７７】
Ｍｇを含まない溶融めっき浴を用いる場合には、めっき層のさらに上層にＭｇ酸化物を含有する処理液をバーコータにより塗布し、オーブンで焼付け乾燥させることで、Ｍｇを塗装してもよい。Ｍｇ塗装を行う場合には、塗布するＭｇ含有量を０．０５０〜１．００ｇ／ｍ２とするのが好ましい。
【００７８】
［ホットスタンプ工程］
ホットスタンプ工程では、上述のホットスタンプ用めっき鋼材にホットスタンプを行う。通常のホットスタンプは、鋼材をホットスタンプ温度範囲（熱間加工温度範囲）まで加熱し、次いで鋼材を熱間加工し、さらに鋼材を冷却することにより行われる。通常のホットスタンプ技術によれば、製造時間を短縮するために、鋼材の加熱速度をなるべく大きくすることがよいとされる。また、鋼材をホットスタンプ温度範囲まで加熱すればめっき層の合金化が十分に進むので、通常のホットスタンプ技術は、鋼材の加熱条件の制御を重要視していない。
【００７９】
しかしながら、本実施形態に係るホットスタンプ成形体を製造するためのホットスタンプ工程では、ホットスタンプ用めっき鋼材に対して、合金化加熱処理を施した後に、ホットスタンプ温度（焼入れ加熱温度）まで加熱し、熱間加工および冷却する。ホットスタンプ用めっき鋼材をホットスタンプ温度まで昇温させる際に、所定の温度域で一定時間保持する合金化加熱処理を行うことで、上述した構成を有するめっき層を形成することが可能となる。
【００８０】
ホットスタンプ工程では、まず、ホットスタンプ用めっき鋼材を加熱炉（ガス炉、電気炉、赤外線炉等）に装入する。加熱炉内で、ホットスタンプ用めっき鋼材を５００〜７５０℃の温度範囲まで加熱し、この温度範囲内で１０〜４５０ｓ保持する合金化加熱処理を行う。合金化加熱処理を行うことにより、めっき層中に母材のＦｅが拡散して、合金化が進行する。この合金化により、めっき層は、母材側から順に、界面層、中間層および酸化物層を含むものに変化する。なお、合金化加熱温度は一定である必要はなく、５００〜７５０℃の範囲内で変動してもよい。
【００８１】
合金化加熱温度が５００℃未満であると、めっき層が合金化する速度が極めて小さく、加熱時間が極端に延びるため、生産性の観点から好ましくないことに加えて、中間層の形成が不十分となるおそれがある。一方、合金化加熱温度が７５０℃を超えると、この処理過程で酸化物層の成長が過剰に促進され、ホットスタンプ成形体の溶接性が低下する。
【００８２】
また、合金化加熱時間が１０ｓ未満であると、めっき層の合金化が完了しないので、上述の界面層、中間層および酸化層を有するめっき層が得られない。一方、合金化加熱時間が４５０ｓを超えると、酸化物の成長量が過剰となり、また、生産性の低下に繋がる。
【００８３】
ホットスタンプ用めっき鋼材を、上述の合金化加熱温度まで加熱する際の加熱条件は特に限定されない。ただし、生産性の観点から、加熱時間は短いことが望ましい。
【００８４】
合金化加熱処理が終了した後、Ａｃ３点〜９５０℃の温度範囲までホットスタンプ用めっき鋼材を加熱し、次いで熱間加工を行う。この際、ホットスタンプ用めっき鋼材温度がＡｃ３点〜９５０℃の温度範囲（酸化温度範囲）内にある時間を６０ｓ以下に制限する。ホットスタンプ用めっき鋼材温度が酸化温度範囲内にあると、めっき層の表層の酸化層が成長する。ホットスタンプ用めっき鋼材温度が酸化温度範囲内にある時間が６０ｓを超えると、酸化物皮膜が成長し過ぎて、成形体の溶接性の低下が懸念される。一方、酸化物被膜の生成速度は非常に速いので、ホットスタンプ用めっき鋼材温度が酸化温度範囲内にある時間の下限値は０ｓ超である。ただし、ホットスタンプ用めっき鋼材の加熱が１００％窒素雰囲気等の非酸化雰囲気で行われた場合、酸化層が形成されないので、ホットスタンプ用めっき鋼材の加熱は大気雰囲気等の酸化雰囲気で行う。
【００８５】
ホットスタンプ用めっき鋼材温度が酸化温度範囲内にある時間が６０ｓ以下である限り、加熱速度および最高加熱温度等の条件は特に規定されず、ホットスタンプを行いうる種々の条件を選択することができる。
【００８６】
次に、加熱炉から取り出されたホットスタンプ用めっき鋼材を、金型を用いてプレス成形する。本工程では、このプレス成形と同時に、金型によって当該鋼材を焼入れする。金型内には冷却媒体（例えば水）が循環しており、金型がホットスタンプ用めっき鋼材の抜熱を促して、焼入れがなされる。以上の工程により、ホットスタンプ成形体を製造することができる。
【００８７】
なお、加熱炉を用いてホットスタンプ用めっき鋼材を加熱する方法を例に説明したが、通電加熱によりホットスタンプ用めっき鋼材を加熱してもよい。この場合であっても、通電加熱により鋼材を所定時間加熱し、金型を用いて当該鋼材のプレス成形を行う。
【００８８】
［防錆油膜形成工程］
防錆油膜形成工程は、めっき処理工程後、かつ、ホットスタンプ工程前に、ホットスタンプ用めっき鋼材の表面に防錆油を塗布して防錆油膜を形成するものであり、製造方法に任意に含まれてもよい。ホットスタンプ用めっき鋼材が製造されてからホットスタンプが行われるまでの時間が長い場合には、ホットスタンプ用めっき鋼材の表面が酸化されるおそれがある。しかしながら、防錆油膜形成工程により防錆油膜が形成されたホットスタンプ用めっき鋼材の表面は酸化し難いので、防錆油膜形成工程は、成形体のスケールの形成を抑制することができる。なお、防錆油膜の形成方法は、公知のいかなる技術を用いることもできる。
【００８９】
［ブランキング加工工程］
本工程は、防錆油膜形成工程後、かつ、ホットスタンプ工程前に、ホットスタンプ用めっき鋼材に対して剪断加工および／または打ち抜き加工を行って、当該鋼材を特定の形状に成形する工程である。ブランキング加工後の鋼材の剪断面は酸化し易い。しかしながら、鋼材表面に事前に防錆油膜が形成されていれば、上記剪断面にも防錆油がある程度広がる。これにより、ブランキング加工後の鋼材の酸化を抑制することができる。
【００９０】
以上、本発明の一実施形態について説明したが、上述した実施形態は本発明の例示にすぎない。したがって、本発明は、上述した実施形態に限定されることなく、その趣旨を逸脱しない範囲内において、適宜設計変更することができる。
【００９１】
以下、実施例によって本発明をより具体的に説明するが、本発明はこれらの実施例に限定されるものではない。
【実施例１】
【００９２】
まず、母材を準備した。すなわち、表１に示す化学組成の溶鋼を用いて、連続鋳造法によりスラブを製造した。次いで、スラブを熱間圧延して熱延鋼板を製造し、熱延鋼板をさらに酸洗した後、冷間圧延を行って冷延鋼板を製造した。そして、この冷延鋼板をホットスタンプ成形体の製造に用いる母材（板厚１．４ｍｍ）とした。【００９３】
【表１】
2018179395.tif 000003
【００９４】
次に、このように製造した母材を用いて、表２に示す製造条件に従い、ホットスタンプ用めっき鋼材（材料Ｎｏ．１〜２８）を作製した。また、めっき処理時のめっき浴への浸漬時間は５ｓとし、めっき浴から引き上げた後の４５０℃までの冷却速度は１０℃／ｓとした。【００９５】
【表２】
2018179395.tif 000004
【００９６】
その後、上記のホットスタンプ用めっき鋼材に対して、表３に示す条件（加熱Ｎｏ．１〜９）で加熱した後、直ちにハンドプレス機を用いて、ホットスタンプを模擬したＶ曲げ加工を施し、各試験例のホットスタンプ成形体を製造した。なお、金型の形状は、Ｖ曲げ加工による曲げ半径の外側部分が曲げ加工終了時に１５％程度伸ばされるような形状とした。また、加工時の冷却速度が遅い部分でも、マルテンサイト変態開始点（４１０℃）程度まで、５０℃／ｓ以上の冷却速度となるように焼入れした。【００９７】
【表３】
2018179395.tif 000005
【００９８】
得られた各試験例のホットスタンプ成形体の平板部から、めっき層の構造観察用、ＩＣＰ分析用、スポット溶接性評価試験用および塗装後耐食性評価試験用の試験片を切り出し、さらに曲げ加工部から耐ＬＭＥ性評価試験用の試験片を切り出した。【００９９】
めっき層の構造観察用試験片については、成形体の表面に垂直な断面を研磨した後、ＥＰＭＡを用いて、界面層のＡｌおよびＺｎの含有量、ならびに中間層のＡｌ、ＺｎおよびＭｇの含有量の測定を行った。ＥＰＭＡ分析に際しては、各層の膜厚中心から膜厚方向に上下２５％以上、幅方向に２０μｍ以上の領域において、マッピング分析を行い、その平均組成を算出した。【０１００】
また、めっき層全体での平均Ｓｉ含有量を求める際には、ＥＰＭＡにより、母材側からめっき層の表面側に向かって０．２μｍピッチでライン分析を行い、めっき層での測定結果の平均値を算出した。ライン分析は５か所において行い、その平均値をめっき層全体での平均組成とした。【０１０１】
さらに、上記断面をＳＥＭで撮影し、その顕微鏡写真を画像解析することで、各層の厚さを測定した。各層の組織については、上記試験片の同じ場所から採取した薄片に対してＴＥＭによる結晶構造解析を行うことにより判定した。【０１０２】
そして、ＩＣＰ分析用試験片については、５０℃の塩酸でめっき層を溶解した後、溶解液をＩＣＰ分析することで、めっき層に含まれるＡｌおよびＺｎの合計含有量を求めた。また、同様に、ＩＣＰ分析用試験片について、重クロム酸アンモニウム溶液で酸化物層のみを溶解し、溶解液をＩＣＰ分析することで、Ｍｇ、Ｃｒ、Ｃａ、ＳｒおよびＴｉの含有量を求めた。【０１０３】
次に、以下に示すように、耐ＬＭＥ性評価試験、スポット溶接性評価試験および塗装後耐食性評価試験を行った。【０１０４】
［耐ＬＭＥ性評価試験］【０１０５】
各試験例の耐ＬＭＥ性評価試験用試験片の厚さ方向断面について、ＳＥＭおよび反射電子検出器を用いて反射電子像を観察することにより、ＬＭＥの発生の有無を観察した。この時、母材（Ｆｅ濃度が９８％以上の箇所）にまで割れが進展している場合をＬＭＥ発生とした。そして、クラックが発生していないものを優（１）、クラックがめっき層を越えて母材まで延在しているものを不可（４）と評価した。【０１０６】
なお、クラックの終端位置の判定が上記観察では困難な場合には、エネルギー分散型Ｘ線マイクロアナライザを用い、クラック終端位置の周囲領域に対して、エネルギー分散型Ｘ線分析（ＥＤＳ）を行うことで、母材までクラックが延在しているか否かを判定した。この際、Ａｌ、Ｚｎの含有量の合計が０．５％を超えている領域をめっき層とし、それよりも鋼材の内側領域を母材と認定した。【０１０７】
［スポット溶接性評価試験］
各試験例の溶接性評価試験用試験片に対して、直流電源を用いて、加圧力３５０ｋｇｆにてスポット溶接を実施した。種々の溶接電流にて試験を実施し、溶接部のナゲット径が４．７ｍｍを超えた値を下限値とし、適宜溶接電流の値を上げていき、溶接時にチリ発生した値を上限値とした。そして、上限値と下限値の間の値を適正電流範囲と設定し、上限値と下限値との差をスポット溶接性の指標とした。スポット溶接性の評価においては、この値が１．５Ａ以上のものを優（１）、１．０Ａ以上１．５Ａ未満のものを良（２）、０．５Ａ以上１．０Ａ未満のものを可（３）、０．５Ａ未満のものを不可（４）と評価した。【０１０８】
［塗装後耐食性評価試験］
各試験例の塗装後耐食性評価試験用試験片に対して、日本パーカライジング株式会社製の表面調整処理剤（商品名：プレパレンＸ）を用いて、表面調整を室温で２０ｓ行った。次いで、日本パーカライジング株式会社製のりん酸亜鉛処理液（商品名：パルボンド３０２０）を用いて、りん酸塩処理を行った。具体的には、処理液の温度を４３℃とし、成形体を処理液に１２０ｓ浸漬した。これにより、鋼材表面にりん酸塩被膜が形成された。【０１０９】
上述のリン酸塩処理を実施した後、各成形体に対して、日本ペイント株式会社製のカチオン型電着塗料を、電圧１６０Ｖのスロープ通電で電着塗装し、さらに、焼き付け温度１７０℃で２０分間焼き付け塗装した。電着塗装後の塗料の膜厚制御は、ホットスタンプ成形前の鋼材にて、電着塗装が１５μｍとなる条件にて実施した。【０１１０】
電着塗装した後の成形体に対して、素地の鋼材にまで到達するようにクロスカットをいれ、複合腐食試験（ＪＡＳＯ  Ｍ６１０サイクル）を実施した。塗装膨れ幅にて耐食性を評価し、１８０サイクルの複合腐食試験を実施した後の塗装膨れ幅が２．０ｍｍ以下のものを優（１）、２．０ｍｍ超３．０ｍｍ以下のものを良（２）、３．０ｍｍ超４．０ｍｍ以下のものを可（３）、４．０ｍｍ超のものを不可（４）と評価した。【０１１１】
［評価結果］
本発明においては、疲労特性（耐ＬＭＥ性）、スポット溶接性、および塗装後耐食性の全てにおいてバランスよく優れるホットスタンプ成形体を提供することを目的としている。そのため、これらの評価結果を総合的に勘案し、いずれの試験においても優または良であった総合評価Ａおよびいずれの試験においても少なくとも不可がなかった総合評価Ｂのものを合格とし、いずれかの試験において不可があった総合評価Ｃのものを不合格とした。それらの結果を表４に示す。【０１１２】
【表４】
2018179395.tif 000006
【０１１３】
表４からも明らかなように、本発明に係るホットスタンプ成形体は、疲労特性（耐ＬＭＥ性）、スポット溶接性、および塗装後耐食性の全てにおいてバランスよく優れることが確認された。
【産業上の利用可能性】
【０１１４】
本発明によれば、疲労特性、スポット溶接性、および塗装後耐食性に優れたホットスタンプ成形体を得ることができる。したがって、本発明に係るホットスタンプ成形体は、自動車等に用いられる構造部材等として好適に用いることができる。
【図１】
2018179395.tif 000007
【図２】
2018179395.tif 000008
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
母材と該母材の表面に形成されためっき層とを備えるホットスタンプ成形体であって、
前記めっき層は、前記母材側から順に、界面層、中間層および酸化物層を含み、
前記界面層は、組織がαＦｅ、Ｆｅ３ＡｌおよびＦｅＡｌから選択される１種以上のＦｅ−Ａｌ合金を含み、かつ、前記Ｆｅ−Ａｌ合金の合計面積率が９０％以上であり、
前記中間層は、Ｆｅ（Ａｌ，Ｚｎ）２、Ｆｅ２（Ａｌ，Ｚｎ）５およびＦｅ（Ａｌ，Ｚｎ）３から選択される１種以上のＦｅ−Ａｌ−Ｚｎ相を含み、かつ、前記Ｆｅ−Ａｌ−Ｚｎ相の合計面積率が５０％以上であり、
前記中間層の平均組成が、質量％で、
Ａｌ：３０〜５０％、および、
Ｚｎ：１５〜３０％、を含み、
前記酸化物層は、平均膜厚が３．０μｍ以下であり、かつ、Ｍｇ含有量が０．０５〜１．００ｇ／ｍ２である、
ホットスタンプ成形体。
【請求項２】
上記界面層は、平均膜厚が１．０μｍ以上である、
請求項１に記載のホットスタンプ成形体。
【請求項３】
上記めっき層中のＡｌおよびＺｎの合計含有量が２０〜１００ｇ／ｍ２である、
請求項１または請求項２に記載のホットスタンプ成形体。
【請求項４】
前記中間層の前記Ｆｅ−Ａｌ−Ｚｎ相の合計面積率が９０％以上である、
請求項１から請求項３までのいずれかに記載のホットスタンプ成形体。
【請求項５】
上記めっき層は、質量％で、０．１〜１５％のＳｉをさらに含み、
前記中間層は、Ｆｅ３（Ａｌ，Ｓｉ）およびＦｅ（Ａｌ，Ｓｉ）から選択される１種または２種のＦｅ−Ａｌ−Ｓｉ相をさらに含み、かつ、前記Ｆｅ−Ａｌ−Ｚｎ相および前記Ｆｅ−Ａｌ−Ｓｉ相の合計面積率が９０％以上である、
請求項１から請求項３までのいずれかに記載のホットスタンプ成形体。
【国際調査報告】
2018179395.tif 000009
2018179395.tif 000010
2018179395.tif 000011